(57)【要約】      （修正有）【課題】高速記録する際のアーカイバルオーバーライト特性の劣化を小さく出来る情報記録方法及び情報記録装置を提供する。【解決手段】レーザ光のパワーが加熱パルス、冷却パルス及び消去パルスの各パルスに対応する少なくとも３値に制御され、光情報記録媒体に前記加熱パルスと前記冷却パルスが交互に照射されることにより形成される長さの異なる複数種類の記録マークと、前記消去パルスが照射されることにより前記記録マーク間に形成されるスペースとによって、所定の情報が記録される情報記録方法であって、一番目の加熱パルスのパワーを、複数の加熱パルスを含むパルスの照射により形成される記録マークの２番目以降の加熱パルスのパワーよりも高い値に設定し、かつ、前記一番目の加熱パルスの前に、前記消去パルスのパワーよりもパワーの低いプリ冷却パルスを設ける。【選択図】図１
2009043327.tif 000002
【特許請求の範囲】
【請求項１】
レーザ光のパワーが加熱パルス、冷却パルス及び消去パルスの各パルスに対応する少なくとも３値に制御され、光情報記録媒体に前記加熱パルスと前記冷却パルスが交互に照射されることにより形成される長さの異なる複数種類の記録マークと、前記消去パルスが照射されることにより前記記録マーク間に形成されるスペースとによって、所定の情報が記録される情報記録方法であって、
前記複数種類の記録マークのうちの、少なくとも一つの記録マークを形成する際の、一番目の加熱パルスのパワーを、複数の加熱パルスを含むパルスの照射により形成される記録マークの２番目以降の加熱パルスのパワーよりも高い値に設定し、かつ、前記一番目の加熱パルスの前に、前記消去パルスのパワーよりもパワーの低いプリ冷却パルスを設けることを特徴とする情報記録方法。
【請求項２】
前記少なくとも一つの記録マークは、前記複数種類の記録マークのうちの最短の記録マークであることを特徴とする請求項１記載の情報記録方法。
【請求項３】
前記複数種類の記録マークは、基本クロック周期Ｔの自然数倍の長さに対応する複数種類の記録マークであって、前記最短の記録マークは、前記基本クロック周期Ｔの２倍である２Ｔの長さに対応する記録マークであることを特徴とする請求項２記載の情報記録方法。
【請求項４】
前記２Ｔの長さに対応する記録マークの長さが、０．１４９ｕｍであることを特徴とする請求項３記載の情報記録方法。
【請求項５】
前記２Ｔの長さに対応する記録マークの長さが、０．２０４ｕｍであることを特徴とする請求項３記載の情報記録方法。
【請求項６】
前記レーザ光の波長が４００ｎｍ帯であることを特徴とする請求項１乃至５の何れか一項記載の情報記録方法。
【請求項７】
レーザ光のパワーが加熱パルス、冷却パルス及び消去パルスの各パルスに対応する少なくとも３値に制御され、光情報記録媒体に前記加熱パルスと前記冷却パルスが交互に照射されることにより形成される長さの異なる複数種類の記録マークと、前記消去パルスが照射されることにより前記記録マーク間に形成されるスペースとによって、所定の情報が記録される情報記録媒体であって、
前記複数種類の記録マークのうちの、少なくとも一つの記録マークを形成する際の、一番目の加熱パルスのパワーを、複数の加熱パルスを含むパルスの照射により形成される記録マークの２番目以降の加熱パルスのパワーよりも高い値に設定し、かつ、前記一番目の加熱パルスの前に、前記消去パルスのパワーよりもパワーの低いプリ冷却パルスを設けるための情報があらかじめ書き込まれていることを特徴とする光情報記録媒体。
【請求項８】
前記少なくとも一つの記録マークは、前記複数種類の記録マークのうちの最短の記録マークであることを特徴とする請求項７記載の光情報記録媒体。
【請求項９】
前記複数種類の記録マークは、基本クロック周期Ｔの自然数倍の長さに対応する複数種類の記録マークであって、前記最短の記録マークは、前記基本クロック周期Ｔの２倍である２Ｔの長さに対応する記録マークであることを特徴とする請求項８記載の光情報記録媒体。
【請求項１０】
前記２Ｔの長さに対応する記録マークの長さが、０．１４９ｕｍであることを特徴とする請求項９記載の光情報記録媒体。
【請求項１１】
前記２Ｔの長さに対応する記録マークの長さが、０．２０４ｕｍであることを特徴とする請求項９記載の光情報記録媒体。
【請求項１２】
前記レーザ光の波長が４００ｎｍ帯であることを特徴とする請求項７乃至１１の何れか一項記載の光情報記録媒体。
【請求項１３】
レーザ光のパワーを加熱パルス、冷却パルス及び消去パルスのそれぞれに対応する少なくとも３値に制御するレーザパワー制御手段と、前記加熱パルス、前記冷却パルス及び前記消去パルスを照射するレーザ光照射手段とを有し、光情報記録媒体に前記加熱パルスと前記冷却パルスを交互に照射することにより形成する長さの異なる複数種類の記録マークと、前記消去パルスを照射することにより前記記録マーク間に形成するスペースとによって、所定の情報を記録する情報記録装置であって、
前記レーザパワー制御手段は、前記複数種類の記録マークのうちの、少なくとも一つの記録マークを形成する際の、一番目の加熱パルスのパワーを、複数の加熱パルスを含むパルスの照射により形成する記録マークの２番目以降の加熱パルスのパワーよりも高い値に制御し、かつ、前記一番目の加熱パルスの前に、前記消去パルスのパワーよりもパワーの低いプリ冷却パルスを設けるように制御することを特徴とする情報記録装置。
【請求項１４】
前記少なくとも一つの記録マークは、前記複数種類の記録マークのうちの最短の記録マークであることを特徴とする請求項１３記載の情報記録装置。
【請求項１５】
前記複数種類の記録マークは、基本クロック周期Ｔの自然数倍の長さに対応する複数種類の記録マークであって、前記最短の記録マークは、前記基本クロック周期Ｔの２倍である２Ｔの長さに対応する記録マークであることを特徴とする請求項１４記載の情報記録装置。
【請求項１６】
前記２Ｔの長さに対応する記録マークの長さが、０．１４９ｕｍであることを特徴とする請求項１５記載の情報記録装置。
【請求項１７】
前記２Ｔの長さに対応する記録マークの長さが、０．２０４ｕｍであることを特徴とする請求項１５記載の情報記録装置。
【請求項１８】
前記レーザ光の波長が４００ｎｍ帯であることを特徴とする請求項１３乃至１７の何れか一項記載の情報記録装置。
【発明の詳細な説明】
【技術分野】
【０００１】
本発明は、記録可能な光情報記録媒体、特にＢＤ−ＲＥ、ＨＤ  ＤＶＤ−ＲＷ等の大容量の光情報記録媒体、係る光情報記録媒体に好適な情報記録方法及び情報記録装置に関する。
【背景技術】
【０００２】
近年、情報のデジタル化・マルチメディア化が急速に進んでおり、より大容量の情報を高速に記録・再生可能な記録媒体の需要が高まっている。特に再生専用メモリであるＤＶＤ−ＲＯＭ、ＣＤ−ＲＯＭとの再生互換を確保しつつ、記録が可能であるＤＶＤ−Ｒ、ＤＶＤ−ＲＷ，ＤＶＤ＋Ｒ，ＤＶＤ＋ＲＷ，ＣＤ−Ｒ，ＣＤ−ＲＷに代表される記録型光ディスクは汎用性が高く、利便性に優れているため需要が拡大している。最近では、更に大容量の記録を達成するために、波長４０５ｎｍの青色ＬＤを用いたシステムであるブルーレイディスク（ＢＤ）やＨＤ  ＤＶＤも其々、ＲＯＭ、追記型、書き換え型の媒体に関して実用化されている。これらは大容量であるため、記録に時間がかかり、より高速で記録することが求められている。
【０００３】
しかし、書き換え型記録媒体に高速記録を行う場合には、アーカイバルオーバーライト特性が劣化してしまうという問題が生じる。アーカイバルオーバーライト特性とは、長時間保存後に、あるいは、高温で保存後に、既に記録してある領域にオーバーライトしたときの特性であり、高速記録の場合には、保存前に記録したときと同じ記録条件でオーバーライトするとジッタが大きくなってしまう傾向がある。
【０００４】
従って、特に大容量の書き換え型光情報記録媒体に高速記録を行う場合のアーカイバルオーバーライト特性の劣化を小さくすることが必要であり、そのための種々の技術が提案されている。例えば、記録層と接している界面層や中間層に特定の材料を用いる技術（例えば、特許文献１、２参照）、種々の記録パワーと消去パワーでオーバーライトしたときのジッタ又はエラーが一定の基準以上となる最低消去パワーレベルＰｂ１と最高消去パワーレベルＰｂ２から求めた最適な消去パワーレベルを使用する技術（例えば、特許文献３参照）などである。
【０００５】
しかし、これらの技術はいずれも記録層としてＴｅを５０％以上含むようなＴｅベースの記録層を用いた場合のアーカイバルオーバーライト特性を改善するためのものであり、Ｓｂベースの記録層に適用しても改善効果がないことが確認されている。記録層の組成としては、上記特許文献１から３で使用されているようなＴｅベースの記録層の他に、Ｓｂを５０％以上含むようなＳｂベースの記録層がある。これら２つの材料系には主たる結晶化メカニズムに違いがあり、Ｔｅベースの材料は結晶核生成が主であるのに対し、Ｓｂベースの材料は周囲の結晶からの結晶成長により結晶化が進行する。このような違いのため、アーカイバルオーバーライト特性が劣化するメカニズムも異なるためと推察される。
【０００６】
アーカイバルオーバーライト特性の劣化は、上記特許文献１、２によれば、Ｔｅベースの材料の場合は、保存後にオーバーライトするとアモルファスマークの消し残りが生じてしまうことが原因と考えられている。このため、結晶核生成促進効果を持つ界面層や中間層を使用する、消去パワーを最適な値にすることなどにより消し残りの問題が改善され、アーカイバルオーバーライト特性も向上する。
【０００７】
これに対し、Ｓｂベースの材料の場合、アーカイバルオーバーライト特性の劣化するメカニズムは明らかではなく、アーカイバルオーバーライト特性の劣化を小さくする技術は確立されていない。
【特許文献１】特開２００３−２４２６８３号公報
【特許文献２】特開平１１−２９０９０７号公報
【特許文献３】特開２００４−３１９０６８号公報
【発明の開示】
【発明が解決しようとする課題】
【０００８】
しかるに、従来から、高速記録をする際のアーカイバルオーバーライト特性の劣化を小さくする種々の技術が提案されていたが、いずれもＴｅベースの記録層を有する光情報記録媒体に対しては有効であるが、Ｓｂベースの記録層を有する光情報記録媒体に対しては有効でないという問題があった。
【０００９】
本発明は、上記に鑑みてなされたもので、高速記録する際のアーカイバルオーバーライト特性の劣化を小さく出来るＳｂベースの記録層を有する光情報記録媒体、Ｓｂベースの記録層を有する光情報記録媒体に高速記録する際のアーカイバルオーバーライト特性の劣化を小さく出来る情報記録方法及び情報記録装置を提供することを目的とする。
【課題を解決するための手段】
【００１０】
上記目的を達成するため、第１の発明は、レーザ光のパワーが加熱パルス、冷却パルス及び消去パルスの各パルスに対応する少なくとも３値に制御され、光情報記録媒体に前記加熱パルスと前記冷却パルスが交互に照射されることにより形成される長さの異なる複数種類の記録マークと、前記消去パルスが照射されることにより前記記録マーク間に形成されるスペースとによって、所定の情報が記録される情報記録方法であって、前記複数種類の記録マークのうちの、少なくとも一つの記録マークを形成する際の、一番目の加熱パルスのパワーを、複数の加熱パルスを含むパルスの照射により形成される記録マークの２番目以降の加熱パルスのパワーよりも高い値に設定し、かつ、前記一番目の加熱パルスの前に、前記消去パルスのパワーよりもパワーの低いプリ冷却パルスを設けることを特徴とする。
【００１１】
第２の発明は、第１の発明に係る情報記録方法において、前記少なくとも一つの記録マークは、前記複数種類の記録マークのうちの最短の記録マークであることを特徴とする。  第３の発明は、第２の発明に係る情報記録方法において、前記複数種類の記録マークは、基本クロック周期Ｔの自然数倍の長さに対応する複数種類の記録マークであって、前記最短の記録マークは、前記基本クロック周期Ｔの２倍である２Ｔの長さに対応する記録マークであることを特徴とする。
【００１２】
第４の発明は、第３の発明に係る情報記録方法において、前記２Ｔの長さに対応する記録マークの長さが、０．１４９ｕｍであることを特徴とする。
【００１３】
第５の発明は、第３の発明に係る情報記録方法において、前記２Ｔの長さに対応する記録マークの長さが、０．２０４ｕｍであることを特徴とする。
【００１４】
第６の発明は、第１乃至第５の何れか一の発明に係る情報記録方法において、前記レーザ光の波長が４００ｎｍ帯であることを特徴とする。
【００１５】
第７の発明は、レーザ光のパワーが加熱パルス、冷却パルス及び消去パルスの各パルスに対応する少なくとも３値に制御され、光情報記録媒体に前記加熱パルスと前記冷却パルスが交互に照射されることにより形成される長さの異なる複数種類の記録マークと、前記消去パルスが照射されることにより前記記録マーク間に形成されるスペースとによって、所定の情報が記録される情報記録媒体であって、前記複数種類の記録マークのうちの、少なくとも一つの記録マークを形成する際の、一番目の加熱パルスのパワーを、複数の加熱パルスを含むパルスの照射により形成される記録マークの２番目以降の加熱パルスのパワーよりも高い値に設定し、かつ、前記一番目の加熱パルスの前に、前記消去パルスのパワーよりもパワーの低いプリ冷却パルスを設けるための情報があらかじめ書き込まれていることを特徴とする。
【００１６】
第８の発明は、第７の発明に係る光情報記録媒体において、前記少なくとも一つの記録マークは、前記複数種類の記録マークのうちの最短の記録マークであることを特徴とする。  第９の発明は、第８の発明に係る光情報記録媒体において、前記複数種類の記録マークは、基本クロック周期Ｔの自然数倍の長さに対応する複数種類の記録マークであって、前記最短の記録マークは、前記基本クロック周期Ｔの２倍である２Ｔの長さに対応する記録マークであることを特徴とする。
【００１７】
第１０の発明は、第９の発明に係る光情報記録媒体において、前記２Ｔの長さに対応する記録マークの長さが、０．１４９ｕｍであることを特徴とする。
【００１８】
第１１の発明は、第９の発明に係る光情報記録媒体において、前記２Ｔの長さに対応する記録マークの長さが、０．２０４ｕｍであることを特徴とする。
【００１９】
第１２の発明は、第７乃至第１１の何れか一の発明に係る光情報記録媒体において、前記レーザ光の波長が４００ｎｍ帯であることを特徴とする。
【００２０】
第１３の発明は、レーザ光のパワーを加熱パルス、冷却パルス及び消去パルスのそれぞれに対応する少なくとも３値に制御するレーザパワー制御手段と、前記加熱パルス、前記冷却パルス及び前記消去パルスを照射するレーザ光照射手段とを有し、光情報記録媒体に前記加熱パルスと前記冷却パルスを交互に照射することにより形成する長さの異なる複数種類の記録マークと、前記消去パルスを照射することにより前記記録マーク間に形成するスペースとによって、所定の情報を記録する情報記録装置であって、前記レーザパワー制御手段は、前記複数種類の記録マークのうちの、少なくとも一つの記録マークを形成する際の、一番目の加熱パルスのパワーを、複数の加熱パルスを含むパルスの照射により形成する記録マークの２番目以降の加熱パルスのパワーよりも高い値に制御し、かつ、前記一番目の加熱パルスの前に、前記消去パルスのパワーよりもパワーの低いプリ冷却パルスを設けるように制御することを特徴とする。
【００２１】
第１４の発明は、第１３の発明に係る情報記録装置において、前記少なくとも一つの記録マークは、前記複数種類の記録マークのうちの最短の記録マークであることを特徴とする。
【００２２】
第１５の発明は、第１４の発明に係る情報記録装置において、前記複数種類の記録マークは、基本クロック周期Ｔの自然数倍の長さに対応する複数種類の記録マークであって、前記最短の記録マークは、前記基本クロック周期Ｔの２倍である２Ｔの長さに対応する記録マークであることを特徴とする。
【００２３】
第１６の発明は、第１５の発明に係る情報記録装置において、前記２Ｔの長さに対応する記録マークの長さが、０．１４９ｕｍであることを特徴とする。
【００２４】
第１７の発明は、第１５の発明に係る情報記録装置において、前記２Ｔの長さに対応する記録マークの長さが、０．２０４ｕｍであることを特徴とする。
【００２５】
第１８の発明は、第１３乃至第１７の何れか一の発明に係る情報記録装置において、前記レーザ光の波長が４００ｎｍ帯であることを特徴とする。
【発明の効果】
【００２６】
本発明によれば、高速記録する際のアーカイバルオーバーライト特性の劣化を小さく出来るＳｂベースの記録層を有する光情報記録媒体、Ｓｂベースの記録層を有する光情報記録媒体に高速記録する際のアーカイバルオーバーライト特性の劣化を小さく出来る情報記録方法及び情報記録装置を提供することができる。
【発明を実施するための最良の形態】
【００２７】
以下、図面を参照して、本発明を実施するための最良の形態の説明を行う。
【００２８】
Ｓｂを５０％以上含むようなＳｂベースの材料を記録層に用いた場合に、従来提案されている技術でアーカイバルオーバーライト特性の劣化が改善できないことについてのメカニズムは明らかになっていないが、高速結晶成長により生成された結晶は多くの欠陥を含む準安定状態にあり、これが、保存により次第に安定な状態へ変化することが原因と考えられる。このような変化により、記録層の熱伝導率や融解の潜熱、結晶化速度等が変化してしまうと、オーバーライトの場合には、記録マークを消去して新たな結晶を生成しながら記録するため、特に記録マークの消去が固相状態のまま結晶化する固相消去モードの場合には、新たに生成された結晶と、経時変化してしまった結晶が混在する状態への記録となるため、場所によって記録マークの大きさや形状が異なってしまい、ジッタが大きくなってしまうと考えられる。
【００２９】
低速で記録する場合には、消去パワーＰｅを大きくして溶融消去モードで記録することができる。溶融消去の場合には、記録済みの記録マークの有無に関わらずスペースは一旦溶融した後に結晶化して形成されるため、均一な状態への記録と同等となり、場所による記録マークの大きさや形状のばらつきは小さくできる。しかし、例えば、ブルーレイディスクの場合で言えば、３倍速程度までは、溶融消去モードで良好な記録が可能であるが、４倍速以上もの高速で記録する場合には、保存前であっても良好な記録を行うことが困難である。溶融消去モードでは、結晶化速度が遅い媒体の場合には高速でＰｅを照射すると、溶融後の再結晶が間に合わずにスペース部にもアモルファスを生じてしまうし、結晶化速度が速い媒体の場合には、Ｐｅが高いと高温になって、結晶化速度もより速くなり、少しの温度差でも結晶化速度が大きく異なって、アモルファスの記録マーク形状がばらついてしまいやすいことによると考えられる。
【００３０】
Ｓｂベースの材料を記録層に使用した場合のアーカイバルオーバーライト特性の劣化を改善する方法について検討を行った。まず、アーカイバルオーバーライト特性の劣化の仕方のパワー依存性を調べた。その結果、記録パワーが高い程、アーカイバルオーバーライトのジッタは小さかった。ただし、これは、１トラックに記録した場合のことで、両隣に記録した場合を考慮すると、単に記録パワーを高くしただけでは、クロスイレースが大きくなってしまい、最終的なジッタは大きくなる。また、熱負荷が大きくなることにより、繰り返し記録耐久性も劣化してしまう。
【００３１】
次に、記録マーク長毎に記録マークの先端部や後端部のどこのジッタ上昇が大きいかなどを調べた。その結果、記録マーク長毎にみると、最短記録マークである２Ｔの劣化が大きかった。さらには、全記録マークにおいて、記録マークの後端部よりも先端部の劣化が大きい傾向がみられた。そこで、各記録マークを形成するための先頭の加熱パルスのパワーを後続の加熱パルスのパワーＰｗより高い値Ｐｗｈとしてみた。また、２Ｔの長さに対応する記録マークを形成するための加熱パルスのパワーのみを他の加熱パルスのパワーＰｗより高い値Ｐｗｈとしてみた。これにより、保存前に繰り返し１０回記録したときのジッタと、保存後に１回オーバーライトしたときのジッタの差は小さくすることができた。しかし、このときには、そもそも保存前に記録したときのジッタ値が大きい傾向があり、先頭の加熱パルスのパワーＰｗｈと後続の加熱パルスのパワーＰｗの比や、消去パルスのパワーＰｅ、また、記録ストラテジのパラメータをいろいろ調整してみたが、ジッタの低減は難しかった。
【００３２】
そこで、ジッタが低くならない理由を調べてみたところ、［記録マーク］―［スペース］と続くときのスペースが短い時、前の記録マークの後端部が短くなっている傾向があることがわかった。これは、先頭パルスを高くしたことにより、スペース長が短い場合には、前の記録マークの後端部が加熱されて一部結晶化してしまっていることによるものと推測される。
【００３３】
そこで、この不具合を解消するため、先頭パルスのパワーをＰｗｈとした場合には、その直前に消去パルスＰｅより低いパワーのプリ冷却パルスを入れて、記録パワーや記録ストラテジを調整した。その結果、保存前記録のジッタを小さくすることができ、かつ、保存後にオーバーライトしたときのジッタ上昇も小さくすることができた。
【００３４】
尚、先頭の加熱パルスのパワーを後続の加熱パルスのパワーＰｗと同じ値とし、先頭の加熱パルスの前にプリ冷却パルスを入れるだけでは、保存前記録のジッタ低減には有効であるが、保存後にオーバーライトした場合のジッタ上昇は、先頭の加熱パルスの前にプリ冷却パルスを設けない場合よりも大きくなってしまい、アーカイバルオーバーライトには有効ではなかった。
【００３５】
このように、例えばブルーレイディスクのような高密度記録媒体に、高速で記録する際にもアーカイバルオーバーライト特性の劣化を小さく出来る記録方法について検討した結果、先頭の加熱パルスのパワーを後続の加熱パルスのパワーＰｗより高い値Ｐｗｈとし、かつ、先頭の加熱パルスの直前に消去パルスＰｅより低いパワーのプリ冷却パルスを設けることが有効であることがわかった。また、全ての記録マーク長の先頭パルスのパワーをＰｗｈにし、その直前に消去パルスＰｅより低いパワーのプリ冷却パルスを設けなくとも、最短記録マーク（ブルーレイディスクの場合には、２Ｔマーク）の先頭パルスのパワーをＰｗｈにし、その直前に消去パルスＰｅより低いパワーのプリ冷却パルスを設るだけで一定の効果があることがわかった。
【００３６】
以下、大容量の光情報記録媒体の一例としてＳｂベースの相変化材料を記録層として用いたブルーレイディスク（ＢＤ−ＲＥ）を例にとり、高速記録する際のアーカイバルオーバーライト特性の劣化を小さく出来るＳｂベースの記録層を有する本発明の光情報記録媒体、Ｓｂベースの記録層を有する光情報記録媒体に高速記録する際のアーカイバルオーバーライト特性の劣化を小さく出来る本発明の情報記録方法及び情報記録装置に関して説明をする。
【００３７】
［光情報記録媒体の物理的構造］
最初に本発明の光情報記録媒体の物理的構造の例について説明をする。本発明は波長が４００ｎｍ帯のレーザ光を用いて記録再生を行うレーザブルーレイディスク（ＢＤ）規格に準拠した光情報記録媒体に、４倍速（１９．６ｍ／ｓ）程度の高速記録を行う際に有効であることを後述の実施例により示すが、ブルーレイディスク以外にもＣＤやＤＶＤ、波長が４００ｎｍ帯のレーザ光を用いて記録再生を行うＨＤ  ＤＶＤ規格に準拠した光情報記録媒体に高速で記録する際にも有効である。
【００３８】
アーカイバルオーバーライト特性の劣化は、基本クロック周期Ｔが小さく、波長が４００ｎｍ帯のレーザ光により従来よりも短い記録マークが記録される大容量の光情報記録媒体に高速記録する際に特に顕著に現れるので、本発明は、ブルーレイディスク（ＢＤ）規格（波長４０５ｎｍ、１倍速（４．９１７ｍ／ｓ）時の基本クロック周期Ｔ＝１５．１５ｎｓ、２Ｔに対応する記録マークの長さ＝０．１４９ｕｍ）に準拠した光情報記録媒体及びＨＤ  ＤＶＤ規格（波長４０５ｎｍ、１倍速（６．６１ｍ／ｓ）時の基本クロック周期Ｔ＝１５．４３ｎｓ、２Ｔに対応する記録マークの長さ＝０．２０４ｕｍ）に準拠した光情報記録媒体などの、大容量の光情報記録媒体に高速記録する際に特に有効であると考えられる。
【００３９】
図４はＢＤ−ＲＥの物理的構造の例を示す模式図である。図４に示すＢＤ−ＲＥは、記録層として相変化材料を用いた書き換え型の光情報記録媒体であり、案内溝を有する基板１上に、光の入射方向からみて、少なくとも第一保護層２、記録層３、第二保護層４、反射層５がこの順に積層形成されている。ＤＶＤ、及び、ＨＤ  ＤＶＤの場合は、反射層５上に有機保護膜をスピンコートにより形成するが、ブルーレイディスクの場合は、第一保護層１上に透明のカバー層６が形成される。
【００４０】
また、図４に示したのは記録層が１層のタイプの例であるが、透明の中間層を介して記録層を２層有する光情報記録媒体もある。光の入射方向からみて手前の層は、奥側の層の記録再生を行うために、半透明である必要がある。
【００４１】
［基板］
次に、基板１について説明をする。基板１の材料は、通常、ガラス、セラミックス、あるいは樹脂であり、樹脂基板が成形性、コストの点で好適である。樹脂の例としてはポリカーボネート樹脂、アクリル樹脂、エポキシ樹脂、ポリスチレン樹脂、アクリロニトリル−スチレン共重合体樹脂、ポリエチレン樹脂、ポリプロピレン樹脂、シリコーン系樹脂、フッ素系樹脂、ＡＢＳ樹脂、ウレタン樹脂などが挙げられるが、成形性、光学特性、コストの点で優れるポリカーボネート樹脂、アクリル系樹脂が好ましい。
【００４２】
基板１は、準拠する規格に適した大きさ、厚さ、溝形状を有するように成形したものを用いる。ＢＤ規格では、直径１２ｃｍ、厚さ１．１ｍｍ、トラックピッチが０．３２μｍであり、通常、幅０．１４〜０．１８μｍ、深さ２０〜３５ｎｍの案内溝を設け、光の入射方向からみて、凸部の溝に記録される、所謂ｏｎ ｇｒｏｏｖｅ記録が採用されている。  この案内溝は、通常は、情報記録装置が記録の際に周波数をサンプリングするために蛇行溝（ウォブル）となっており、ウォブルの位相を反転したり、周波数をある決められた領域で変更したりして、アドレスや、記録に必要な情報などを入力できるようにしてある。
【００４３】
［第一保護層］
次に、第一保護層２について説明をする。第一保護層２の材料としては、Ｓｉ、Ｚｎ、Ｓｎ、Ｉｎ、Ｍｇ、Ａｌ、Ｔｉ、Ｚｒ、Ｎｂ、Ｔａなどの各酸化物；Ｓｉ、Ｇｅ、Ａｌ、Ｔｉ、Ｂ、Ｚｒなどの各窒化物；Ｚｎ、Ｔａなどの各硫化物；Ｓｉ、Ｔａ、Ｂ、Ｗ、Ｔｉ、Ｚｒなどの各炭化物；ダイヤモンド状カーボン；或いはそれらの混合物が挙げられる。中でも、モル比が７：３から８：２近傍のＺｎＳとＳｉＯ２の混合物が好ましく、特に熱膨張変化、高温・室温変化の熱ダメージを伴う記録層３とカバー層６の間に位置する第一保護層２としては、光学定数、熱膨張係数、弾性率が最適化されている（ＺｎＳ）８０（ＳｉＯ２）２０（モル％）が望ましい。また、異なる材料を積層して用いてもよい。
【００４４】
第一保護層２の膜厚は、反射率、変調度や記録感度に大きく影響するので、下部保護層の膜厚に対して、ディスク反射率が極小値となる膜厚とすると記録感度が増大し、望ましい。ＢＤ−ＲＥでは、２０〜５０ｎｍとすることが好適である。これらの範囲より薄いと、基板への熱ダメージが大きくなり、溝形状の変化が起こる。また、厚いと、ディスク反射率が高くなり、感度が低下する。
【００４５】
［記録層］
次に、記録層３について説明をする。記録層３には、Ｓｂを主成分とし、非晶質化を促進するような元素を添加したＳｂ−Ｉｎ系、Ｓｂ−Ｔｅ系、Ｓｂ−Ｓｎ−Ｇｅ系等を母相とした材料を用いる。ここで、主成分とは、５０原子％以上であることを指す。また、種々の特性を向上させる目的でこれらの母相にさらに他の元素を添加して用いる。
【００４６】
Ｓｂ−Ｉｎ系は下記組成範囲で用いることが好ましい。
【００４７】
（Ｓｂ1-ｘＩｎｘ）1-ｙＭｙ
０.１５≦ｘ≦０.２７
０.０≦ｙ≦０.２
ＭはＳｂ、Ｉｎ以外の１種類以上の元素
Ｓｂ−Ｉｎ２元系のみでも良好な繰り返し記録特性が得られ、結晶化温度も１７０℃前後と高く、非晶質の保存安定性にも優れている。これに、さらなる保存安定性の向上や繰り返し記録耐久性の向上、初期化容易性の向上等の目的でＡｌ、Ｓｉ、Ｔｉ、Ｖ、Ｃｒ、Ｍｎ、Ｃｕ、Ｚｎ、Ｇｅ、Ｇａ、Ｓｅ、Ｔｅ、Ｚｒ、Ｍｏ、Ａｇ、希土類元素から選ばれる少なくとも１種類以上の元素を添加してもよい。また、これらの元素の添加は結晶化速度の低下を招く場合が多いので、結晶化速度の向上等の目的で、さらに、ＳｎあるいはＢｉを添加してもよい。繰り返し記録特性を損ねないためにはＭの添加量は合計で２０％以下とすることが望ましい。
【００４８】
Ｓｂ−Ｔｅ系は下記組成範囲で用いると良好な繰り返し記録特性を持つ。
【００４９】
（Ｓｂ1-ｘＴｅｘ）1-ｙＭｙ
０.２≦ｘ≦０.４
０.０３≦ｙ≦０.２
ＭはＳｂ、Ｔｅ以外の１種類以上の元素
Ｓｂ−Ｔｅ２元系のみでも良好な繰り返し記録特性が得られるのであるが、２元系の結晶化温度は１２０℃前後と低いため、高温保存により記録マークが結晶化してしまうという問題があるため、結晶化温度を高くし、非晶質の安定性を高めるような元素Ｍの添加は必須である。非晶質の安定性を高くするような元素Ｍとしては、Ａｌ、Ｓｉ、Ｔｉ、Ｖ、Ｃｒ、Ｍｎ、Ｃｕ、Ｚｎ、Ｇａ、Ｇｅ、Ｓｅ、Ｚｒ、Ｍｏ、Ａｇ、Ｉｎ、希土類元素などが挙げられる。また、一般的にこれらの元素を添加した場合には、結晶化速度が低下してしまう傾向があるため、結晶化速度を向上させる目的で、さらにＳｎ、Ｂｉなどを添加してもよい。添加量は合計で３原子％以上としないと効果的ではなく、繰り返し記録特性を損ねないためには２０原子％以下とすることが望ましい。
【００５０】
Ｓｂ−Ｓｎ−Ｇｅ系は下記組成範囲で用いると良好な繰り返し記録特性を持つ。
【００５１】
（Ｓｂ1-ｘ-ｙＳｎｘＧｅｙ）1-ｚＭｚ
０.１≦ｘ≦０.２５
０.０３≦ｙ≦０.３０
０.００≦ｚ≦０.１５
ＭはＳｂ、Ｓｎ、Ｇｅ以外の１種類以上の元素
Ｓｂ−Ｓｎ−Ｇｅ３元系のみでも良好な記録特性が得られるが、更に１種類以上の元素を添加すると、ジッタが低下する。有効な元素としては、Ａｌ、Ｓｉ、Ｔｉ、Ｖ、Ｃｒ、Ｍｎ、Ｃｕ、Ｚｎ、Ｇａ、Ｓｅ、Ｔｅ、Ｚｒ、Ｍｏ、Ａｇ、Ｉｎ、希土類元素などが挙げられる。ただし、添加量が多すぎると逆にジッタが悪化してくるため、多くとも合計で１５原子％以下とすることが望ましい。
【００５２】
記録層３の材料の膜厚は６ｎｍ以上とすることが望ましい。これより薄くなると、結晶化速度や変調度が極端に低下してしまい、良好な記録が困難となる。また、上限は１層タイプ、もしくは２層タイプの奥側の層では３０ｎｍ、より好ましくは２２ｎｍ以下、２層タイプの手前側の層では１０ｎｍ以下、より好ましくは８ｎｍ以下とする。これより厚くすると、記録感度の低下や、繰り返し記録耐久性が劣化してしまうし、２層タイプの手前側の層の場合、透過光の確保が難しくなり、奥側の層の記録再生が困難となってしまう。
【００５３】
［第二保護層］
次に、第二保護層４について説明をする。第二保護層４の材料としては、第一保護層２と同様に、Ｓｉ、Ｚｎ、Ｓｎ、Ｉｎ、Ｍｇ、Ａｌ、Ｔｉ、Ｚｒ、Ｎｂ、Ｔａなどの各酸化物；Ｓｉ、Ｇｅ、Ａｌ、Ｔｉ、Ｂ、Ｚｒなどの各窒化物；Ｚｎ、Ｔａなどの各硫化物；Ｓｉ、Ｔａ、Ｂ、Ｗ、Ｔｉ、Ｚｒなどの各炭化物；ダイヤモンド状カーボン；或いはそれらの混合物が挙げられる。第二保護層４も反射率、変調度に影響するが、記録感度への影響が最も大きく、適切な熱伝導率を有するものを用いることが重要である。モル比が７：３から８：２近傍のＺｎＳとＳｉＯ２の混合物は、熱伝導率が小さく、反射層５への放熱速度を小さくするため、記録感度が良い。高速記録の場合には、熱伝導率の大きい材料を選ぶ場合もある。熱伝導率の大きい材料としては、透明導電膜として知られるＩｎ２Ｏ３、ＺｎＯ、ＳｎＯを主成分としたものやそれらの混合物、あるいは、ＴｉＯ２、Ａｌ２Ｏ３、ＺｒＯ２を主成分としたものやそれらの混合物などを用いることができる。さらに、異なる材料を積層して用いてもよい。
【００５４】
第二保護層４の膜厚は、４〜５０ｎｍが好適である。４ｎｍより薄い場合には記録層３の光吸収率が低下し、さらに、記録層３で発生した熱が反射層５へ拡散されやすくなるため、記録感度が大幅に低下してしまうので好ましくない。５０ｎｍより厚くなると、クラックが発生しやすくなるため、好ましくない。
【００５５】
［反射層］
次に、反射層５について説明をする。反射層５としてはＡｌ、Ａｕ、Ａｇ、Ｃｕ等の金属及びそれらを主成分とする合金が好ましい。合金化する際の添加元素としては、Ｂｉ、Ｉｎ、Ｃｒ、Ｔｉ、Ｓｉ、Ｃｕ、Ａｇ、Ｐｄ、Ｔａ、Ｎｄなどが使用できる。
【００５６】
反射層５は、記録再生時の光を反射して光の利用効率を高めると共に、記録時に発生した熱を逃がす放熱層の役割も担う。一層の光情報記録媒体の場合、あるいは、二層の光情報記録媒体の光の入射側からみて奥側の記録層へ記録する場合の反射層は、光の利用効率と冷却速度の確保の観点から、７０ｎｍ以上の厚さとすることが望ましい。しかし、光の利用効率、及び、冷却速度はある程度の膜厚以上では飽和してしまい、また、厚過ぎると膜応力により基板の反りを生じたり、膜剥がれを起こす場合もあるので、３００ｎｍ以下とすることが望ましい。
【００５７】
二層の光情報記録媒体の場合には、二層の光情報記録媒体の光の入射側からみて手前側の層の反射層は、光を透過する必要があることからあまり厚くすることはできず、５〜１５ｎｍの範囲とすることが望ましい。しかし、これでは、放熱特性が悪いため、良好な記録ができない場合があるため、次に説明する放熱層を用いる。
【００５８】
［放熱層］
次に、放熱層について説明をする。放熱層は、図４に示す一層の光情報記録媒体の場合には不要であるが、二層の光情報記録媒体の場合に必要となる層である。二層の光情報記録媒体の場合には、二層の光情報記録媒体の光の入射側からみて手前の層へ記録する場合の放熱性の確保と反射率の調整のために反射層と中間層の間に設けられる。尚、中間層とは、二層の光情報記録媒体の各層を分離するための層である。
【００５９】
放熱層は、透過率が高く、熱伝導率が大きいことが望ましく、透明導電膜として知られるＩｎ２Ｏ３、ＺｎＯ、ＳｎＯを主成分としたものやそれらの混合物、あるいはＴｉＯ２、Ａｌ２Ｏ３、ＺｒＯ２、Ｎｂ２Ｏ５を主成分としたものやそれらの混合物などを用いることができる。記録層３の組成によってはそれ程放熱性を必要としない場合もあるので、その場合には、保護膜としてよく用いられるＺｎＳとＳｉＯ２の混合物を用いてもよい。
【００６０】
放熱層の厚さは、１０〜１５０ｎｍ程度が好ましい。１０ｎｍより薄いと、放熱層や光学調整層としての機能が不足し、厚すぎると、膜応力により基板の反りを生じたり、膜剥がれを起こす恐れもあるためである。
【００６１】
［硫化防止層］
次に、硫化防止層について説明をする。硫化防止層は、図４には示されていないが、反射層５としてＡｇまたは、Ａｇ合金を用い、第二保護層４としてＺｎＳとＳｉＯ２の混合物のようにＳを含む膜を用いる場合には、保存中の反射層５の硫化による欠陥の発生を防止するため、第二保護層４と反射層５の間に設けられる。硫化防止層としては、Ｓｉ、ＳｉＣ、ＴｉＣ、ＴｉＯ２、ＴｉＣとＴｉＯ２の混合物等が適している。
【００６２】
硫化防止層の膜厚は、少なくとも１ｎｍ以上としないと均一な膜が形成されないため、硫化防止の機能が損なわれてしまう。好ましくは２ｎｍ以上とする。厚さの上限は媒体の光学特性や熱特性のバランスをみながら決められるが、通常、１０ｎｍ以下とした方がそのバランスがよく、良好な繰り返し記録特性を得られることが多い。
【００６３】
［中間層］
次に、中間層について説明をする。中間層は、図４に示す一層の光情報記録媒体の場合には不要であるが、二層の光情報記録媒体の場合に必要となる層である。二層の光情報記録媒体の各層を分離するための層であり、ＤＶＤやＨＤ  ＤＶＤは厚さ５０μｍ、ブルーレレイディスクでは厚さ２５μｍの透明樹脂層で形成される。
【００６４】
［カバー層］
次に、カバー層６について説明をする。カバー層６は、ブルーレイディスクの場合には、光が入射、透過する層で、一層の媒体の場合には、厚さ１００μｍ、二層の媒体の場合には厚さ７５μｍの透明樹脂層で形成される。
【００６５】
［光情報記録媒体］
上述のような層を、案内溝を有する基板１上に、光の入射方向からみて、少なくとも第一保護層２、記録層３、第二保護層４、反射層５をこの順に積層形成し、光の入射方向からみて最前部にカバー層６の形成を行った後、初期化工程を経て本発明の光情報記録媒体が完成する。
【００６６】
尚、初期化工程とは１×(数１０〜数１００)μｍ程度に成形された１〜２Ｗ程度のレーザ光を走査しながら照射して、成膜直後は非晶質状態である記録層３を結晶化する工程である。
【００６７】
本発明の光情報記録媒体の例えば最内周部（リードイン領域）には、本発明の情報記録方法に係る最適な記録ストラテジ情報や最適な記録パワー情報などの記録最適化情報が、例えばウォブルやピットなどを用いて書き込まれている。記録最適化情報には、情報記録装置側にあらかじめ格納されている記録ストラテジなどの中から最適なものを選択するために必要な情報なども含まれる。後述する本発明の情報記録装置は、本発明の光情報記録媒体に書き込まれている記録最適化情報を読み取り、最適な記録ストラテジや最適な記録パワー条件などの最適な記録条件で記録を行うことにより、大容量の光情報記録媒体に高速記録する際にも、アーカイバルオーバーライト特性の劣化の小さい好適な記録が可能となる。
【００６８】
［情報記録装置］
次に、本発明の情報記録方法（記録ストラテジ）を実現するための情報記録装置の構成例について説明する。図１１は本発明の情報記録装置１００の主要部を概略的に例示する図である。
【００６９】
１０は、本発明の光情報記録媒体である。上述のように、本発明の光情報記録媒体の、例えばリードイン領域などの所定の領域には、本発明の情報記録方法を実現するために必要な記録ストラテジ情報や記録パワー情報などの記録最適化情報が書き込まれている。
【００７０】
光情報記録媒体１０に対してデータの記録を行う本発明の情報記録装置１００は、主にスピンドルモータ２０、レーザ光照射手段３０、プリアンプ４０、サーボ駆動回路５０、コントロール手段６０などから構成されている。また、レーザ光照射手段３０は、光ピックアップ３１、レーザ駆動手段３２から構成されている。また、コントロール手段６０は、主にフォーカスサーボ手段６１、トラッキングサーボ手段６２、レーザパワー制御手段６３などから構成されている。
【００７１】
図１１において、スピンドルモータ２０は、光情報記録媒体１０を所定の回転数で回転させるためのモータである。レーザ光照射手段３０は、光情報記録媒体１０にレーザ光を照射する手段であり、レーザ光照射手段３０中の光ピックアップ３１は、可動するレンズ（図示せず）により光情報記録媒体１０の所望のトラックにレーザ光を追従させ、光情報記録媒体１０からの反射光を受光し、電気信号に変換するデバイスである。また、レーザ光照射手段３０中のレーザ駆動手段３２は、レーザパワー制御手段６３が生成するレーザ駆動信号を受け、光ピックアップ３１に搭載されたレーザ（図示せず）を所望のパワーや所望のタイミングなどで発光させる手段である。
【００７２】
プリアンプ４０は、光ピックアップ３１から入力された電気信号からフォーカスエラー信号の生成等を行う回路である。サーボ駆動回路５０は、スピンドルモータ２０や光ピックアップ３１のレンズ（図示せず）を駆動する回路である。コントロール手段６０は、フォーカスサーボ手段６１が実行するフォーカスサーボやトラッキングサーボ手段６２が実行するトラッキングサーボなどのサーボ制御や、レーザパワー制御手段６３が実行するレーザを所望のパワーや所望のタイミングなどで発光させるためのレーザ駆動信号を生成するレーザパワー制御を含めた情報記録装置１００の全体の制御を行う手段である。
【００７３】
光ピックアップ３１とレーザ駆動手段３２から構成されるレーザ光照射手段３０とレーザパワー制御手段６３により、光ピックアップ３１に搭載されたレーザ（図示せず）を本発明の記録方法を実現する記録ストラテジで発光させることができる。
【００７４】
コントロール手段６０の指令により、レーザパワー制御やサーボ制御が行われると、スピンドルモータ２０により回転する光情報記録媒体１０の記録面の所望のトラックにフォーカスサーボ、トラッキングサーボがかかった状態になり、所望のトラックに対して、レーザ光のスポットが自動的に追従する。
【００７５】
情報記録装置１００を用いて本発明の光情報記録媒体１０にデータの記録を行う場合には、光情報記録媒体１０の所定の領域に書き込まれている記録最適化情報が読み出され、これに基づいて最適な記録ストラテジや最適な記録パワーなどが決定される。決定された最適な記録ストラテジや最適な記録パワーなどを実現するためにコントロール手段６０中のレーザパワー制御手段６３は、レーザ光照射手段３０中のレーザ駆動手段３２に出力するレーザ駆動信号を生成する。レーザ光照射手段３０中のレーザ駆動手段３２は、入力されたレーザ駆動信号に基づいて、レーザ光照射手段３０中の光ピックアップ３１に搭載されたレーザ（図示せず）を決定された最適な記録ストラテジ（本発明の記録ストラテジ）などで発光させ、光情報記録媒体１０に情報の記録が行われる。
【００７６】
以下、具体的な実施例に基づいて説明する。
【００７７】
〈実施例１〜4、比較例１〜４〉
螺旋状の連続グルーブを転写したＢＤ−ＲＥ用ポリカーボネート基板に、反射層、第二保護層、記録層、第一保護層、カバー層を順次積層し、記録層を初期結晶化したものを試料として用いた。第二保護層と記録層の材料と膜厚が異なる４種類の試料を準備し、媒体１〜４を作製した。媒体１〜４の記録層と第２保護層の材料と膜厚を表１に示した。
【００７８】
【表１】
2009043327.tif 000003
記録層と第二保護層以外の層は媒体１〜４で共通であり、反射層は、Ａｇ−０．５ｗｔ%Ｂｉ合金を１４０ｎｍ、第一保護層は、ＺｎＳ−２０ｍｏｌ%ＳｉＯ２を３９ｎｍとし、エリコン（旧Ｕｎａｘｉｓ）社製スパッタ装置、ＤＶＤ Ｓｐｒｉｎｔｅｒにて成膜した。これに、紫外線硬化樹脂をスピンコート法により塗布し、厚さ１００μｍのカバー層を形成した。次いで、波長８３０ｎｍ、ビーム径１×９６μｍのヘッドを有する日立ＣＰ社製の光ディスク初期化装置により記録層を初期結晶化した。
【００７９】
このようにして得られた試料に、パルステック工業社製のＢＤ−Ｒ／ＲＥの記録・再生信号評価装置ＯＤＵ−１０００を用いて、情報の記録を行った。使用した光ピックアップの仕様は、レーザ光の波長４０５ｎｍ、対物レンズのＮＡ０．８５である。
【００８０】
走査速度を２５ＧＢのＢＤの４倍速に相当する１９．６８ｍ／ｓとし、チャンネルクロック（基本クロック周期）も同様に４倍速相当の１０６．６８ＭＨｚに設定した。このときの最短マーク長２Ｔは、０．１４９μmに相当する。また、記録する情報はＢＤの変調方式である１-７ＰＰに準拠したランダムパターンとした。尚、ＢＤの基本クロック周期Ｔは、１５．１５ｎｓである。
【００８１】
記録ストラテジとしては、記録マーク長が２Ｔ増える毎に加熱パルスの数が一つ増えるＮ／２記録ストラテジを用いた。
【００８２】
図１は本発明の情報記録方法を実現する記録ストラテジの例を示す図である。上から基本クロック周期Ｔの２倍である２Ｔの長さに対応する記録マークを形成するための記録ストラテジ、基本クロック周期Ｔの３倍である３Ｔの長さに対応する記録マークを形成するための記録ストラテジ、以下同様に４Ｔ〜９Ｔの長さに対応する記録マークを形成するための記録ストラテジを示している。ここで、記録ストラテジとは、光情報記録媒体に所定の長さの記録マークを正確な形状で書き込むためのレーザの発光パターンをいい、パルス数、パルス幅、パルス間隔、パルス開始位置、パルスのパワーなどのパラメータにより設定される。
【００８３】
図１において、横軸は時間であり（隣接する点線間の間隔がＴである）、縦軸はレーザパワーである。Ｐｗ、Ｐｗｈ、Ｐｅ、Ｐｂ、Ｐｂｐは各パルスのレーザパワーの値を示している。矢印部にＰｗ又はＰｗｈと記載されている部分が加熱パルスであり、矢印部にＰｂと記載されている部分が冷却パルスであり、矢印部にＰｅと記載されている部分が消去パルスである。各記録マークの先頭の加熱パルスのパワーＰｗｈは、複数の加熱パルスを含むパルスの照射により形成される記録マーク（図１においては４Ｔ〜９Ｔの記録マーク）の２番目以降の加熱パルスのパワーＰｗよりも高い値に設定されている。尚、図１の記録ストラテジでは、各記録マークの先頭の加熱パルスのパワーＰｗｈが、複数の加熱パルスを含むパルスの照射により形成される記録マークの２番目以降の加熱パルスのパワーＰｗよりも高い値に設定されているが、後述するように、必ずしも全ての記録マークの先頭の加熱パルスのパワーを複数の加熱パルスを含むパルスの照射により形成される記録マークの２番目以降の加熱パルスのパワーよりも高い値に設定する必要はない。
【００８４】
また、矢印部にＰｂｐと記載されている部分がプリ冷却パルスである。プリ冷却パルスとは、先頭の加熱パルスの直前に設けられる冷却パルスであり、プリ冷却パルスのパワーＰｂｐは消去パルスのパワーＰｅよりも低い値に設定されている。尚、プリ冷却パルスのパワーＰｂｐは、消去パルスのパワーＰｅよりも低い値に設定すればよく、冷却パルスのパワーＰｂと同じ値にする必要はない。また、図１の記録ストラテジでは、各記録マークの先頭の加熱パルスの直前にプリ冷却パルスが設けられているが、後述するように、必ずしも全ての記録マークの先頭の加熱パルスの直前にプリ冷却パルスを設ける必要はない。
【００８５】
実施例１〜４では、図１に示すように、各記録マークの先頭の加熱パルスのパワーのみを、複数の加熱パルスを含むレーザ光の照射により形成される記録マーク（図１においては４Ｔ〜９Ｔの記録マーク）の２番目以降の加熱パルスのパワーＰｗより１０％高いパワーＰｗｈに設定し、先頭の加熱パルスの直前に長さ０．３Ｔのプリ冷却パルスを設けた記録ストラテジを用いて、表１に示した媒体１〜４（本発明の光情報記録媒体）に対して記録し、アーカイバルオーバーライト特性を調べた。なお、プリ冷却パルスのパワーＰｂｐは、冷却パルスのパワー（ボトムパワー）Ｐｂと同じ値とした。このような条件で、繰り返し記録１０回後のジッタが最低となるように、パルス幅やパルス開始位置等の記録ストラテジのパラメータ、及び、各パワーを最適化して記録した。
【００８６】
図３は従来の記録ストラテジの例を示す図である。比較例１〜４では、媒体１〜４に対して、図３に示したような、全ての加熱パルスのパワーをＰｗとし、先頭の加熱パルスの前にプリ冷却パルスを設けない従来型のＮ／２記録ストラテジを用い、記録ストラテジのパラメータ、及び、各パワーを最適化して記録した。
【００８７】
実施例１〜４、及び、比較例１〜４の条件で、まず、保存前の媒体に、繰り返し１０回記録を３トラック連続して行った後、真中のトラックを１倍速（４．９2ｍ／ｓ）で再生し、リミットイコライズ後のジッタを測定した。その後、各媒体を７０℃で１００時間保存した後に、保存前に繰り返し１０回記録しておいたトラックへ１回ずつオーバーライトして、連続３トラック記録の真中のトラックのジッタを測定した。このときの各媒体のジッタのＰｗ依存性を図５〜８に示す。なお、Ｐｗを変えたとき、Ｐｗｈ＝１．１×Ｐｗとなるように、Ｐｅは、Ｐｗに対する比ε（＝Ｐｅ／Ｐｗ）が一定になるように、Ｐｗｈ、Ｐeの値も変化させた。また、ＰｂはＰｗの値によらず、０．１ｍＷとした。
【００８８】
図５〜８に示すように、何れの場合も保存試験後にオーバーライト（図５〜８中の保存後ｏ／ｗ）したときのジッタは、保存前記録のジッタと比べて悪化傾向にあるものの、実施例１〜４の方が比較例１〜４に比べてジッタの劣化が小さく押さえられており、図１に示した本発明の情報記録方法を実現する記録ストラテジにより記録した場合には、アーカイバルオーバーライト特性の劣化が小さいことが確認できた。
【００８９】
〈実施例５〉
図２は本発明の情報記録方法を実現する記録ストラテジの他の例を示す図である。媒体１に対して、２Ｔの長さに対応する記録マークを形成するための加熱パルスのパワーのみを、２Ｔ以外の長さに対応する記録マークを形成するための加熱パルスのパワーＰｗより高い値であるＰｗｈとし、その前に長さ０．３Ｔのプリ冷却パルスを設けた図２に示したタイプの記録ストラテジを使用して、実施例１〜４と同様にアーカイバルオーバーライト特性を評価した。結果を図９に示す。同じ媒体１に記録した図５に示した実施例１の場合よりややジッタ劣化はやや大きいものの、図５に示した比較例１よりはジッタ劣化が押さえられており、図２に示した本発明の情報記録方法を実現する記録ストラテジにより記録した場合にも、アーカイバルオーバーライト特性の劣化が小さいことが確認できた。
【００９０】
また、図１０に実施例１の条件と、実施例５の条件で、Ｐｗ＝８．０ｍＷで記録したときの繰り返し記録特性を示すが、繰り返し記録耐久性（繰り返し記録時のジッタ劣化）は、実施例５で使用した図２に示す記録ストラテジで記録した場合の方が、実施例１で使用した図１に示す記録ストラテジで記録した場合よりも良いことが確認できた。
【００９１】
このように、本発明によれば、高速記録する際のアーカイバルオーバーライト特性の劣化を小さく出来るＳｂベースの記録層を有する光情報記録媒体、Ｓｂベースの記録層を有する光情報記録媒体に高速記録する際のアーカイバルオーバーライト特性の劣化を小さく出来る情報記録方法及び情報記録装置を提供することができる。
【００９２】
以上、本発明の好ましい実施形態及び実施例について詳説したが、本発明は、上述した実施形態及び実施例に制限されることはなく、本発明の範囲を逸脱することなく、上述した実施形態及び実施例に種々の変形及び置換を加えることができる。
【００９３】
例えば、本発明の実施形態及び実施例においては、一層の光情報記録媒体に記録する例を示したが、二層以上の光情報記録媒体に対しても、本発明を同様に適用することができる。
【００９４】
また、本発明の実施形態及び実施例においては、ブルーレイディスク（ＢＤ−ＲＥ）に記録する例を示したが、ＨＤ  ＤＶＤなどの他の光情報記録媒体に対しても、本発明を同様に適用することができる。
【００９５】
また、本発明の実施形態及び実施例においては、１−７ＰＰなる変調方式を用いて記録する例を示したが、他の変調方式を用いても構わない。
【００９６】
また、本発明の実施形態及び実施例においては、Ｎ／２記録ストラテジを用いて記録する例を示したが、他の記録ストラテジを用いても構わない。
【００９７】
また、本発明の実施形態及び実施例においては、レーザ光のパワーをＰｗｈ、Ｐｗ、Ｐｂ、Ｐｅの４段階に設定したが、４段階に限定されることはない。例えば、プリ冷却パルスをＰｂとは異なる値に設定しても良いし、Ｐｗを複数段階に分けて設定しても良い。
【００９８】
また、本発明の実施形態及び実施例においては、本発明の情報記録方法を実現する記録ストラテジの例として、図１及び図２に２種類の記録ストラテジを示したが、これ以外の記録ストラテジを用いても構わない。例えば、２Ｔ及び３Ｔの長さに対応する記録マークを形成するための加熱パルスのパワーを、２Ｔ及び３Ｔ以外の長さに対応する記録マークを形成するための加熱パルスのパワーＰｗより高い値であるＰｗｈとし、２Ｔ及び３Ｔの長さに対応する記録マークを形成するための加熱パルスの直前にプリ冷却パルスを設けるようにしても良い。
【００９９】
また、図１１には、本発明の情報記録装置の構成例を示したが、この構成に限定されることはない。例えば、光ピックアップ３１、レーザ駆動手段３２、プリアンプ４０などを一体化させても構わないし、レーザパワー制御手段６３をコントロール手段６０から独立させるなど他の構成であっても構わない。また、各制御手段などは、ソフトウエアにより実現されるものでも構わない。
【図面の簡単な説明】
【０１００】
【図１】本発明の情報記録方法を実現する記録ストラテジの例を示す図である。
【図２】本発明の情報記録方法を実現する記録ストラテジの他の例を示す図である。
【図３】従来の記録ストラテジの例を示す図である。
【図４】ＢＤ−ＲＥの物理的構造の例を示す模式図である。
【図５】実施例１及び比較例１のジッタのＰｗ依存性を示す図である。
【図６】実施例２及び比較例２のジッタのＰｗ依存性を示す図である。
【図７】実施例３及び比較例３のジッタのＰｗ依存性を示す図である。
【図８】実施例４及び比較例４のジッタのＰｗ依存性を示す図である。
【図９】実施例５のジッタのＰｗ依存性を示す図である。
【図１０】実施例１と実施例５の各条件で、Ｐｗ＝８．０ｍＷで記録したときの繰り返し記録特性を示す図である。
【図１１】本発明の情報記録装置１００の主要部を概略的に例示する図である。
【符号の説明】
【０１０１】
１  基板
２  第一保護層
３  記録層
４  第二保護層
５  反射層
６  カバー層
１０  光情報記録媒体
２０  スピンドルモータ
３０  レーザ光照射手段
３１  光ピックアップ
３２  レーザ駆動手段
４０  プリアンプ
５０  サーボ駆動回路
６０  コントロール手段
６１  フォーカスサーボ手段
６２  トラッキングサーボ手段
６３  レーザパワー制御手段
１００  情報記録装置
Ｐｗｈ  加熱パルスのパワー
Ｐｗ  加熱パルスのパワー
Ｐｂ  冷却パルスのパワー
Ｐｂｐ  プリ冷却パルスのパワー
Ｐｅ  消去パルスのパワー
Ｔ  基本クロック周期
２Ｔ〜９Ｔ  記録マーク
【図１】
2009043327.tif 000004
【図２】
2009043327.tif 000005
【図３】
2009043327.tif 000006
【図４】
2009043327.tif 000007
【図５】
2009043327.tif 000008
【図６】
2009043327.tif 000009
【図７】
2009043327.tif 000010
【図８】
2009043327.tif 000011
【図９】
2009043327.tif 000012
【図１０】
2009043327.tif 000013
【図１１】
2009043327.tif 000014